"充填材、骨材、顔料、結合材の組み合わせから成る塗壁材であって、ホルムアルデヒド等のガス状化学物質の空気中濃度低減作用を高めるための添加剤として重曹を含有してなることを特徴とする内装用仕上塗材。塗壁材中の充填材、骨材は、吸着作用を持つ天然ゼオライトであることを特徴とする請求項1記載の内装用仕上塗材。塗壁材中の結合材は、水溶性のセルロース系のものであることを特徴とする請求項1記載の内装用仕上塗材。内装用仕上塗材には、粘度調整や下地への接着を目的として石油精製物を主原料とした合成樹脂エマルジョンや、海藻や植物から採れる糊材、セルロース質の接着材が用いられている。ゼオライトを塗材の成分に配合した場合、これら接着成分が施工後に硬化する際に細孔を塞いでしまい、多孔体本来の持つ吸着作用が損なわれることがあった。そこで本発明者はこうした点に鑑み、吸着作用にすぐれた天然ゼオライトを主原料にするとともに、その吸着作用を最大限に発揮できる内装用仕上塗材を提供すべく鋭意研究の結果、遂に本発明を成したものである。すなわち本発明は、充填材、骨材、顔料、結合材の組み合わせから成る塗壁材に、添加剤として重曹を配合した内装用仕上塗材であって、充填材及び骨材が吸着作用に優れた天然ゼオライトであり、また結合材として石油に由来する合成樹脂エマルジョンを一切使用しないことを特徴とする。本発明においては、充填材として概ね粒径が63マイクロメートル以下の微粉状体の天然ゼオライトと、骨材として粒径が充填材より大きく且つ1ミリメートル以下の砂粒状体の天然ゼオライトを混合する。混合比は重量比で8:1乃至1:8とし、且つ充填材と骨材の総重量は全量中50重量部以上90重量部以下とする。なおここで全量は、施工前の混練時に加えられる水の量を含まない。また本発明の内装用仕上塗材には顔料及び結合材を混合するが、その総量は全量の50重量部以下とする。また添加剤である重曹は、全量に対し0.5重量部以下とする。重曹は塗材中の水分に溶解した後、徐々に分解して炭酸ナトリウム、水および二酸化炭素に分解する。このとき生成した二酸化炭素が塗材から気相に移動する際、微細な孔が塗材中に形成され、ホルムアルデヒド等のガス状化学物質とゼオライトの接触機会が増加し、ゼオライトが有する吸着効果が発揮される。尚、重曹の分解を促進するため、塗材を塗布する際にドライヤー、アイロン、加熱機能を有するコテ等を用いてその表面を加熱しても良い。塗材中の充填材、骨材に用いる天然ゼオライトは、例えばアナルサイト、シャバサイト、クリノプチロライト、ダキアルダイト、フェリエライト、ヒューランダイト、モルデナイト等が挙げられる。これらの天然ゼオライトは単独で、あるいは2種以上の混合物として使用することができる。なかでも望ましくはクリノプチロライト、モルデナイトのうち1種又は2種混合である。塗材の着色に用いる顔料には無機顔料もしくは有機顔料を用いる。なお顔料も多孔質のものであることが吸着作用の面から好ましいが、これに限定されるものではない。結合材は水溶性のセルロース系のものを使用する。水溶性のセルロース系結合材としては、メチルセルロースMC、カルボキシメチルセルロースCMC等のセルロースエーテルのうち、水溶性のものを採用することができる。充填材、骨材、顔料、結合材の組み合わせに添加剤として重曹を加えた内装用仕上塗材は、充填材及び骨材に天然ゼオライトを用いることにより、ホルムアルデヒド等のガス状化学物質の低減作用により、室内環境を良好に保つ。具体的には、下記のような作用効果を示す。1.合成樹脂エマルジョンを使用しないため樹脂に起因する揮発性成分がなく、樹脂臭がしない。2.主要構成物が天然に産出するもの、あるいは食品添加物同等であるため安心、安全である。また環境にも負担がかからない。3.使用する材料に天然ゼオライトを用いることにより優れたホルムアルデヒド等のガス状化学物質の低減性能を示す。以下本発明をより詳細に説明する。実施例1の仕上塗材は以下の調合による。充填材天然ゼオライトクリノプチロライト30.0重量部骨材天然ゼオライトクリノプチロライト50.0重量部顔料胡粉炭酸カルシウム19.0重量部結合材カルボキシメチルセルロース1.0重量部これに添加剤として重曹を0.01重量部加えたものである。上記調合物を混合し、さらに水を加えて混練することにより実施例1の仕上塗材を得る。この仕上塗材を基材としての100mm×200mm×1mmのアルミ板上に1mm厚で施工したものを被測定物とする。得られた被測定物におけるホルムアルデヒドの低減性能を以下のように測定した。被測定物を小形チャンバー20L内に設置し、密閉した。活性炭を通して清浄化した室内空気をホルムアルデヒドHCHO希釈水溶液にバブリングさせて発生させたHCHOガスを10L/hで小形チャンバー内に導入した。一定時間ごとの小形チャンバー入口及び出口のHCHO濃度をHCHOメータホルムアルデメータTMhtV,ジェイエムエス製を用いて測定した。HCHO濃度は5回連続測定の平均値を各濃度とした。また空気中濃度低減性能を表す指標として相当換気回数k/hを求めた。Cin:チャンバー入口濃度mg/m3Cout:試験片を設置したときのチャンバー出口濃度mg/m3Cinb:試験片を設置しない状態でのチャンバー入口濃度mg/m3空試験Coutb:試験片を設置しない状態でのチャンバー出口濃度mg/m3空試験F:空気流量10L/hV:チャンバー容積20Lこのようにして得られた本実施例のホルムアルデヒド低減性能を表1に示す。"